СЫРЬЕВАЯ СМЕСЬ ДЛЯ ИЗГОТОВЛЕНИЯ ЛЕГКОГО БЕТОНА
RAW MATERIAL MIXTURE FOR LIGHT CONCRETE PRODUCTION

Изобретение относится к промышленности строительных материалов, в частности к производству бетонных стеновых блоков для малоэтажного строительства
Известна сырьевая смесь для изготовления легкого бетона, включающая, мас.%: цемент 21,3-24,2; керамзит 57,6-64,0; керамзитовый песок 8,6-17,8; вспученный перлитовый песок 3,2-4,6; омыленную канифоль 0,001-0,0012; воду [1]. Такая смесь позволяет получать легкие и прочные бетонные изделия. Недостатком известного состава бетонной смеси является значительный расход керамзита.
Задача изобретения состоит в снижении расхода керамзита.
Технический результат достигается тем, что сырьевая смесь для изготовления легкого бетона, включающая цемент, керамзит, воду, содержит керамзит фракции 5-10 мм и дополнительно - измельченные в крошку фракции не более 0,8 мм отработанных автомобильных шин на основе нитрильных каучуков, при следующем соотношении компонентов, мас.%: цемент 27,5-28,5, указанный керамзит 30,5-33,6; вода 14,5-18,1; указанные измельченные автомобильные шины 19,8-27,5.
Для приготовления бетонной смеси подготавливают и дозируют сырьевые компоненты: цемент, керамзит фракции 5-10 мм, воду, измельченные в крошку размером не более 0,8 мм отработанные автомобильные шины на основе нитрильных каучуков. Поскольку резиновая крошка, являясь тонкодисперсным материалом, имеет остаточное статическое напряжение, отдельные ее частицы из-за взаимного притяжения собираются, образуя связанный рыхлый материал. При механическом воздействии силы притяжения ослабляются и резиновая крошка начинает "пылить". Для исключения эффекта "пыления" резиновую крошку смешивают с керамзитом. При этом частицы резиновой крошки коагулируют вокруг частиц керамзита, тем самым ослабляется их взаимное притяжение и остаточное статическое напряжение.
Составы сырьевой смеси и характеристики легкого бетона приведены в табл.1.
Таблица 1
Компоненты
Содержание, мас.%:
состав №1
состав №2
Цемент
27,5
28,5
Керамзит
30,5
33,6
Вода
14,5
IR,1
Измельченные в крошку автомобильные шины
27,5
19,8
Прочность бетона на сжатие, МПа
3,2
4,8
Плотность бетона, кг/м<sup>3</sup>
720
950
Сырьевую смесь для изготовления легкого бетона готовят следующим образом. К смеси сухих компонентов (табл.1) добавляют воду и все тщательно перемешивают. Приготовленную смесь укладывают в металлические (предварительно смазанные минеральным маслом) формы и подают на тепловлажностную обработку, которую проводят по режиму 3+9+3 ч при температуре изотермической выдержки 90°С. Затем готовые изделия извлекают из форм и транспортируют на склад, где происходит "дозревание" материала.
Использование предложенной смеси позволяет получать легкие и прочные изделия, при этом снижается расход керамзита и утилизируется большое количество отходов резины.
Источники информации
1. SU 1276650 A1, 1986.